ШИХТА ДЛЯ ПОЛУЧЕНИЯ ЦВЕТНОГО СТЕКЛА
MIXTURE FOR PRODUCING COLOURED GLASS

Изобретение относится к области технологии силикатов и касается производства стекла, которое может быть использовано для изготовления изделий декоративно-художественного назначения.
Известна шихта для получения цветного стекла, включающая, мас.%: сода 5,0-20,0; кварцевый песок 30,0-80,0; окрашивающая добавка 0,01-8,0 [1].
Задачей изобретения является упрощение получения цветного стекла, утилизация промышленных отходов в составе шихты для его получения.
Технический результат достигается тем, что шихта для получения цветного стекла, содержащая соду, кварцевый песок, окрашивающую добавку, в качестве окрашивающей добавки содержит пиритные огарки и дополнительно кальция борат при следующем соотношении компонентов, мас.%: сода 15,0-20,0; кварцевый песок 55,0-60,0; пиритные огарки 15,0-20,0; кальция борат 5,0-10,0.
В таблице приведены составы шихты.
Таблица.
Компоненты
Состав, мас.%:
1
2
3
Сода
20,0
17,5
15,0
Кварцевый песок
60,0
57,5
55,0
Пиритные огарки
15,0
17,5
20,0
Кальция борат
5,0
7,5
10,0
Для приготовления шихты используют пиритные огарки, состоящие главным образом из смеси оксидов железа (II, III), с пересчетом на содержание железа 40-63%, примесей серы 1-2%, остальное оксиды цветных металлов.
Стекло может быть получено в электропечах при температуре ~1400°C в окислительной среде. Окраска стекла от различных оттенков зеленого до коричневого.
Источник информации
1. CN 1131644 A, 1996.